FR 2665432 A1 19920207 FR 9010016 A 19900802 L'invention a pour objet un procédé d'obtention de fibres textiles pour revêtements muraux intérieurs décoratifs et les revêtements muraux issus dudit procédé. Ce type de revêtement présente de nombreux avantages. Ce revêtement est facile d'application sur tous supports. I1 n'y a aucun raccord, aucune chûte de produit. I1 y a une possibilité d'un choix infini de coloris. Selon l'épaisseur appliquée, le revêtement mural peut faire office d'isolant thermique et/ou phonique. L'état de la technique peut être défini par la demande de brevet d'invention déposée le 24 décembre 1982 par Monsieur Guy Cottin, sous le n 82.22057/2.538.273. Selon ce procédé, décrit dans cette demande de brevet d'invention, le revêtement ne pouvait s'appliquer sur un mur qu'après que ledit mur ait reçu un plâtre de finition. On sait que le temps de séchage du plâtre de finition est très long. Si un revêtement mural est appliqué trop tôt sur un plâtre de finition qui n'a pas complétement fini de sécher, les problèmes sont nombreux. Selon les régions, l'altitude, etc..., les temps de séchage sont plus ou moins longs. Pour un kilogramme de matière selon ce procédé, il est possible de couvrir 0,50 M2 avec un cm d'épaisseur. Le procédé selon l'invention tend à résoudre tous ces problèmes. En particulier, le procédé permet d'appliquer le revêtement mural directement sur le mur, sans plâtre de finition. Le procédé selon l'invention est du type consistant à utiliser des débris de fibres textiles, de couleur neutre, avec un liant colle, de l'eau et de les teinter si nécessaire lors de leur mélange avec l'eau au moment de l'utilisation, ledit procédé est caractérisé par le fait que lesdites fibres sont finement broyées de manière à former un volume important et que l'on ajoute de la chaux hydraulique, un agent ignifuge, un agent anti-moisissure, un agent accélérateur de séchage. Pour t kg de fibres très finement broyées, de l'ordre de 0,5 mm, on ajoute 300 g de chaux hydraulique. - 200 g de liant colle, - 200 g d'agent ignifugeant, - 20 g d'un sel anti-moisissure, - un agent accélérateur de séchage, - 10 1 d'eau, - teintures, si nécessaire. Pour un volume de 10 I de produit, on peut revêtir 1 m2 avec 1 cm d'épaisseur et t kg de produit de fibres textiles finement broyées. Les dessins ci-joints sont donnés à titre d'exemples indicatifs et non limitatifs. Ils représentent un mode de réalisation préféré selon l'invention. Ils permettront de comprendre aisément l'invention. La figure 1 est une vue schématique, en coupe, d'un mur avec un revêtement mural décoratif, selon la demande de brevet citée ci-dessus et où ledit revêtement mural est appliqué sur un plâtre de finition. La figure 2 est une vue schématique, en coupe, d'un mur avec un revêtement mural selon l'invention qui est appliqué directement sur le mur, sans plâtre de finition. Dans la figure 1, le revêtement mural 1 est formé de fibres textiles 2 qui sont des câblettes de nylon de 5 mm de longueur. Ce revêtement est appliqué sur le plâtre de finition 3 qui est appliqué sur la face intérieure du mur 4. Dans la figure 2, le revêtement mural 5 est composé, notamment, de fibres textiles finement broyées 6. Ce revêtement mural 5 est appliqué directement sur le mur 7. REFERENCES 1. Revêtement mural 2. Fibres textiles 3. Plâtre de finition 4. Face intérieure du mur 5. Revêtement mural 6. Fibres textiles finement broyées 7. Mur REVENDICATIONS 1. Procédé d'obtention de fibres textiles(2) pour revêtements muraux intérieurs décoratifs (t) du type consistant à utiliser des débris de fibres textiles (2), de couleur neutre, avec un liant colle, de l'eau et de les teinter si nécessaire lors de leur mélange avec l'eau au moment de l'utilisation, est caractérisé par le fait que lesdites fibres (6) sont finement broyées de manière à former un volume important et que l'on ajoute de la chaux hydraulique, un agent ignifuge, un agent anti-moisissure, un agent accélérateur de séchage. 2. Procédé selon la revendication 1, caractérisé par le fait que pour 1 kg de fibres très finement broyées, de l'ordre de 0,5 mm, on ajoute 300 g de chaux hydraulique. - 200 g de liant colle, - 200 g d'agent ignifugeant, - 20 g d'un sel anti-moisissure, - un agent accélérateur de séchage, - 10 1 d'eau, - teintures, si nécessaire. 3. Procédé selon l'une quelconque des revendications 1 ou 2, caractérisé par le fait que pour un volume de 10 1 de produit on peut revêtir 1 m2 avec 1 cm d'épaisseur et 1 kg de produit de fibres textiles finement broyées. 4. Revêtement mural décoratif issu de la mise en oeuvre du procédé selon l'une quelconque des revendications 1, 2 ou 3.